ТЕРМООТВЕРЖДАЕМЫЕ ВСПЕНЕННЫЕ ПРОДУКТЫ И СПОСОБ ИХ ПОЛУЧЕНИЯ

1. Способ получения твердого термоотверждаемого вспененного материала, включающий следующие последовательные стадии:
изготовление вспениваемой и отверждаемой при нагревании композиции, содержащей:
первый реагент, выбранный из редуцирующих сахаров,
n-
+
n-
4
n
второй реагент, выбранный из первичных аминов, кислотно-аддитивных солей первичного амина, вторичных аминов, кислотно-аддитивных солей вторичного амина, аммониевых солей формулы R(NH), где n обозначает целое число, равное по меньшей мере 1, и R обозначает остаток органической или неорганической кислоты,
где указанная вспениваемая и отверждаемая при нагревании композиция содержит менее 50 вес.% воды,
введение указанной вспениваемой и отверждаемой при нагревании композиции в форму или нанесение вспениваемой композиции на подложку, так чтобы образовалась пленка толщиной, равной по меньшей мере 1 мм,
нагревание указанной вспениваемой и отверждаемой при нагревании композиции до температуры, равной по меньшей мере 140°C, для взаимодействия первого реагента со вторым реагентом и для образования, в результате полимеризации и химического пенообразования, блока твердого термореактивного вспененного материала.
3
3
3
2. Способ по п. 1, отличающийся тем, что количество указанной вспениваемой и отверждаемой при нагревании композиции таково, что объем получаемого блока твердого термоотверждаемого вспененного материала составляет по меньшей мере 500 см, предпочтительно, по меньшей мере 0,001 м, и в частности, по меньшей мере 0,01 м.
3. Способ по п. 1 или 2, отличающийся тем, что указанная толщина пленки равна по меньшей мере 2 мм, предпочтительно, по меньшей мере 5 мм и в частности, по меньшей мере 10 мм.
4. Способ по любому из предшествующих пунктов, отличающийся тем, что указанный блок твердого термоотверждаемого вспененного материала имеет форму пластины.
5. Способ по любому из предшествующих пунктов, отличающийся тем, что указанная вспениваемая композиция содержит максимально 35 вес.%, предпочтительно, максимально 25 вес.%, более предпочтительно, максимально 15 вес.% и, в частности, 5 вес.% воды.
6. Способ по любому из предшествующих пунктов, отличающийся тем, что указанные первый и второй реагенты составляют, совокупности, по меньшей мере 70%, предпочтительно, по меньшей мере 80% и, в частности, по меньшей мере 90% от сухого веса вспениваемой композиции.
7. Способ по любому из предшествующих пунктов, отличающийся тем, что указанный первый реагент выбран из глюкозы и гидролизатов крахмала, предпочтительно, гидролизатов крахмала со значением декстрозного эквивалента (ДЭ (DE)) более 20, в особенности, в диапазоне от 50 до 90.
8. Способ по любому из предшествующих пунктов, отличающийся тем, что указанная вспениваемая композиция дополнительно содержит одно или несколько поверхностно-активных веществ.
9. Способ по любому из предшествующих пунктов, отличающийся тем, что указанная вспениваемая композиция дополнительно содержит до 20 вес.%, предпочтительно, до 10 вес.%, от сухого веса всей вспениваемой композиции, одного или нескольких неорганических или органических наполнителей.
10. Способ по любому из предшествующих пунктов, отличающийся тем, что указанный первый реагент составляет от 30 до 95 вес.%, и указанный второй реагент составляет от 5 до 70 вес.% от суммарного веса первого и второго реагентов.
11. Твердый вспененный материал, получаемый по способу согласно любому из предшествующих пунктов.
3
12. Твердый вспененный материал по п. 11, отличающийся тем, что указанный материал имеет плотность в диапазоне значений от 30 до 60 кг/м.
13. Твердый вспененный материал по п. 11 или 12, отличающийся тем, что указанный материал включает скрытую пористость.
14. Твердый вспененный материал по любому из пп. 11-13, отличающийся тем, что средний диаметр пор, при анализе методом рентгеновской томографии, составляет от 100 до 800 нм.
15. Применение композиции, содержащей
первый реагент, выбранный из редуцирующих сахаров;
n-
+
n-
4
n
второй реагент, выбранный из первичных аминов, кислотно-аддитивных солей первичного амина, вторичных аминов, кислотно-аддитивных солей вторичного амина и аммониевых солей формулы R(NH), где n обозначает целое число, равное по меньшей мере 1, и R обозначает остаток органической или неорганической кислоты,
в качестве вспениваемой и отверждаемой при нагревании композиции для производства изоляционного продукта вспененного типа.